НАНОПОРИСТЫЙ ПЕНОТЕРМОПЛАСТ И СПОСОБ ЕГО ПОЛУЧЕНИЯ

1. Способ получения термопластичной полимерной пены, включающий:
a. обеспечение термопластичного полимера, выбранного из стирольных полимеров и (мет)акриловых полимеров;
b. смешивание с термопластичным полимером одной или нескольких добавок, имеющих общий параметр растворимости Хансена, который отличается от параметра для диоксида углерода менее чем на 2, где общая концентрация указанной одной или нескольких добавок составляет 1,5 мас.ч. или менее и 0,01 мас.ч. или более на 100 мас.ч. термопластичного полимера, с образованием термопластичного полимерного соединения;
c. введение в термопластичный полимер при начальном давлении, достаточном для предотвращения пенообразования, до или после стадии (b) пенообразователя, содержащего 20 моль.% или больше диоксида углерода от общего числа молей пенообразователя; и
15
3
d. снижение давления на термопластичное полимерное соединение, тем самым предоставляя возможность пенообразователю расширять термопластичный полимер с образованием термопластичной полимерной пены, имеющей пористость 70% или более и, по меньшей мере, одну из следующих характеристик: (i) средний размер пор 200 нм или меньше и (ii) плотность центров нуклеации, по меньшей мере, 1x10 эффективных центров нуклеации/см вспениваемой полимерной композиции, не включающей пенообразователь;
где термопластичный полимер и термопластичная полимерная пена не содержат триблоксополимеры и полимеры, производные 2-гидрокарбил-3,3-бис(гидроксифенил)фталимидиновых соединений и где сброс давления на стадии (d) происходит со скоростью 7500 МПа/с или менее.
2. Способ по п. 1, где стирольные полимеры выбраны из сополимеров стирол-акрилонитрил, и (мет)акриловые полимеры выбраны из (мет)акриловых сополимеров.
3. Способ по любому из п.п. 1 и 2, где (мет)акриловый полимер составляет 95% или более от общей массы термопластичного полимера.
4. Изделие из термопластичной полимерной пены, получаемое способом по п.п. 1-3, где изделие из термопластичной пены содержит термопластичный полимер, где термопластичный полимер образует непрерывную полимерную матрицу, определяющую множество пор внутри нее, и где изделие из термопластичной полимерной пены характеризуется тем, что имеет:
а. одну или более добавок, имеющих общий параметр растворимости Хансена, отличающийся от параметра для диоксида углерода менее чем на 2, где общая концентрация указанной одной или нескольких добавок составляет 1,5 мас.ч. или менее и 0,1 мас.ч. или больше на 100 мас.ч. термопластичного полимера в термопластичной полимерной матрице;
b. пористость 70% или более;
с. по меньшей мере, одну из следующих характеристик:
i. средний размер пор 200 нм или менее и
15
3
ii. плотность центров нуклеации, по меньшей мере, 10 эффективных центров нуклеации/см вспениваемой полимерной композиции;
и дополнительно характеризуемое тем, что не содержит триблоксополимеры и полимеры, производные 2-гидрокарбил-3,3-бис(гидроксифенил)фталимидиных соединений.
5. Изделие из термопластичной полимерной пены по п. 4, дополнительно характеризуемое тем, что стирольные полимеры выбраны из сополимеров стирол-акрилонитрил и (мет)акриловые полимеры выбраны из (мет)акриловых сополимеров.
6. Изделие из термопластичной полимерной пены по п. 5, дополнительно характеризуемое тем, что термопластичный полимер выбран из сополимера стирол-акрилонитрил и сополимера поли(метилметакрилат-этилметакрилат).
7. Изделие из термопластичной полимерной пены по любому из п.п. 4-6, где (мет)акриловый полимер составляет 95 мас.% или более от всех термопластичных полимеров в термопластичной полимерной матрице.
8. Изделие из термопластичной полимерной пены по любому из п.п. 4-6, дополнительно содержащая полиэдральный олигомерный силсесквиоксан.
9. Изделие из термопластичной полимерной пены по любому из п.п. 4-6, дополнительно характеризуемое тем, что одна или более добавок (a) выбраны из группы, включающей стеариновую кислоту, миристиновую кислоту, 16-гидроксигексадекановую кислоту, каприловую кислоту, олеиловый спирт, 1-нонанол, 1-тетракозановую кислоту, 16-гидроксигексадекановую кислоту, 1-тетрадеканол и 1-октадеканол.
15
3
10. Изделие из термопластичной полимерной пены по любому из п.п. 4-6, дополнительно характеризуемое тем, что имеет средний размер пор 200 нм или менее и плотность центров нуклеации, по меньшей мере, 10 эффективных центров нуклеации/см вспениваемой полимерной композиции.